REVENDICATIONS 1- Procédé de polymérisation ou de copolymérisation radicalaire de l'éthylène sous haute pression, en présence d'au moins un composé amorceurcontrôleur de polymérisation susceptible de fournir, par décomposition dans les conditions de polymérisation ou copolymérisation : - au moins un radical libre amorceur (Z) qui porte au moins un site d'amorçage de la (co)polymérisation ; et - au moins un radical libre stable (SFR) qui porte au moins un site présentant l'état de radical stable et qui est stable dans les conditions de polymérisation, avec au total autant de sites d'amorçage que de sites présentant l'état de radical stable. 2 - Procédé selon la revendication 1, caractérisé par le fait que l'on choisit, comme composé amorceurcontrôleur, un composé susceptible de fournir au moins un radical Z monofonctionnel choisi parmi ceux des formules (la) ou (Ib) : dans lesquelles : - R1, R2, R3, R4, R5, R6, R7 représentent chacun indépendamment : # alkyle en Cl-24 éventuellement substitué ; # aryle en Cl-24 éventuellement substitué ; R1, R2, R3, R4, R5 et R6 pouvant également désigner chacun indépendamment un atome d'hydrogène. 3 - Procédé selon la revendication 1, caractérisé par le fait que l'on choisit, comme composé amorceurcontrôleur, un composé susceptible de fournir au moins un radical Z monofonctionnel choisi parmi ceux des formules (Ial) , (Ia2) ou (Ia3) : avec n = 0 ou entier de 1 à 23 ; avec R8représentant hydrogène, méthyle ou éthyle ; et avec : R9, R10, R11, R12 et R13 représentant chacun indépendamment alkyle, aryle ou halogène ; et - R14 représentant alkyle ou aryle. 4 - Procédé selon la revendication 1, caractérisé par le fait que l'on choisit, comme composé amorceur contrôleur, un composé susceptible de fournir un radical Z de formule (II) : dans laquelle : - Z1 représente le fragment amorceur d'un amorceur radicalaire ; et - (PM)l représente un bloc polymère formé par polymérisation ou copolymérisation radicalaire vivante d'au moins un monomère polymérisable par voie 5 10 15 20 25 30 35 radicalaire en présence d'un amorceur producteur de radicaux libres Z1# ; et - (PM)2, dont la présence est facultative, représente un autre bloc polymère, différent de (PM)l, formé par polymérisation ou copolymérisation radicalaire vivante d'au moins un monomère polymérisable par voie radicalaire en présence de l'amorceur Z1-(PM)1#. 5 - Procédé selon la revendication 4, caractérisé par le fait que les blocs (PM)l et (PM)2 ont la formule : où : - T et U représentent chacun indépendamment hydrogène ou un reste alkyle en C1-10, substitué ou non ; - V et W représentent chacun indépendamment hydrogène, alkyle, substitué ou non, aryle, substitué ou non, -COOH, -COOR15, -CN, -CONH2, -CONHR16, -CONR17R18, -OCR19, -OR20, R15 à R20 représentant chacun 0 indépendamment alkyle, substitué ou non, ou aryle, substitué ou non ; et - n désigne le degré de polymérisation, pouvant notamment aller jusqu'à 10 000. 6 - Procédé selon la revendication 1, caractérisé par le fait que l'on choisit, comme composé amorceurcontrôleur, un composé susceptible de fournir un radical Z polyfonctionnel, portant une pluralité de sites d'amorçage 7 - Procédé selon la revendication 6, caractérisé par le fait que l'on choisit, comme composé amorceur- contrôleur, un composé susceptible de fournir un radical Z polyfonctionnel de formule : 8 - Procédé selon l'une des revendications 1 à 7, caractérisé par le fait que l'on choisit comme composé amorceur-contrôleur un composé susceptible de fournir au moins un radical libre stable nitroxyle, comportant au moins un groupement =N-O#. 9 - Procédé selon la revendication 8, caractérisé par le fait que l'on choisit comme composé amorceurcontrôleur un composé susceptible de fournir au moins un radical nitroxyle choisi parmi ceux des formules (IIIa), (IIIb) ou (IIIc) : aans lesquelles : R'1 à R'3, R'5 à R' et R' 13 et R' 14 représentent chacun indépendamment : (a) un atome d'hydrogène ; (b) un atome d'halogène ; (c) un groupement hydrocarboné, saturé ou insaturé, linéaire, ramifié ou mono- ou polycyclique, et pouvant être substitué par au moins un halogène ; (d) un groupement ester -COOR'15 ou un groupement alcoxyle -OR'16, R'15 et R'16 représentant un groupement hydrocarboné tel que défini au point (c) ci-dessus ; (e) une chaîne de polymère ; - R'4a les significations définies aux points (a), (b), (c) , (d) et (e) ci-dessus ; - R'9 à R'12, identiques ou différents, ont les significations définies aux points (a) à (e) ci-dessus et peuvent en outre représenter un groupement hydroxyde ou un groupement acide, tel que-COOH ou -S03H; - R'3 et R'4 pouvant être reliés entre eux, et - dans le cas où R'4 représente un reste -CR"1R"2R"3 (R"1 à R"3 ayant indifféremment les significations de R'1 à R'3) R'3 pouvant être relié à R"3 - pour former un hétérocycle comportant l'atome d'azote de N-O#, ledit hétérocycle pouvant être saturé ou insaturé, pouvant comporter dans le cycle au moins un autre hétéroatome et/ou au moins un groupement -C- , et O pouvant également comporter un cycle accolé, saturé ou insaturé ; deux parmi R' 1 à R' 3, R' S et R' 6, R, 7 et Ruz, R' 9 et R. 10 RI"' et R 12 Ruz et R' 9, R' et R' 11 R' 13 et R'14 et - dans le cas où R'4 représente un reste -CR"1R"2R"3, R'3 et R"3 - pouvant indépendamment être reliés entre eux pour former, avec l'atome de carbone qui les porte, un cycle ou un hétérocycle saturé ou insaturé ; - u est un entier non nul. 10 - Procédé selon la revendication 9, caractérisé par le fait que l'on choisit comme composé amorceurcontrôleur un composé susceptible de fournir au moins un radical nitroxyle de formule (IIIa) dans lesquels R'3 et R'4 (ou R'3 et R"3) sont reliés entre eux, parmi : où : - Ra à Rk et Rm ont indépendamment les significations données pour R'9 à R'12, les Ra et Rb et Re et Rf pouvant être identiques ou différents lorsqu'ils sont portés par des atomes de carbone différents ; - r vaut 2 ou 3 ou 4 ; - s est un entier non nul ; et - t vaut 0,1 ou 2. 11 - Procédé selon l'une des revendications 9 et 10, caractérisé par le fait que l'on choisit comme composé amorceur-contrôleur un composé susceptible de fournir au moins un radical stable nitroxyde parmi : # le 2,2,5,5 tétraméthyl-1-pyrrolidinyloxy ; # le 3-carboxy-2,2,5,5-tétraméthyl-pyrrolidinyloxy ; # le 2,2,6,6-tétraméthyl-1-pipéridinyloxy ; # le 4-hydroxy-2,2,6,6-tétraméthyl-1-pipéridinyloxy ; # le 4-méthoxy-2,2,6,6-tétraméthyl-1-pipéridinyloxy ; le 4-oxo-2,2,6,6-tétraméthyl-1-pipéridinyloxy ; le bis-(1-oxyl-2,2,6,6-tétraméthylpipéridine-4- yl)sébacate ; # le N-tertiobutyl-1-phényl-2-méthyl propyl nitroxyde ; et le N-tertiobutyl-l-(2-naphtyl)-2-méthyl propyl nitroxyde. 12 - Procédé selon l'une des revendications 1 à 11, caractérisé par le fait que l'on utilise une alcoxyamine comme amorceur-contrôleur. 13 - Procédé selon l'une des revendications 1 à 11, caractérisé par le fait que l'on utilise, comme composé amorceur-contrôleur, une alcoxyamine dont le nitroxyde ne se décompose pas à plus de 50% pendant 2 heures à 180 C sous 200 MPa dans l'heptane. 14 - Procédé selon l'une des revendications 1 à 11, caractérisé par le fait que l'on utilise, comme amorceur-contrôleur, un composé choisi parmi : 15 - Procédé selon l'une des revendications 1 à 14, caractérisé par le fait que le rapport du composé amorceur-contrôleur/monomère(s) est compris dans la plage de 0,0001% à 10% en poids. 16- Procédé selon la revendication 15, caractérisé par le fait que le rapport du composé amorceurcontrôleur/monomère(s) est compris dans la plage de 0,0005% à 5% en poids. 17 - Procédé selon l'une des revendications 1 à 16, caractérisé par le fait qu'il est conduit sous une pression de 150 à 300 MPa. 18- Procédé selon la revendication 17, caractérisé par le fait qu'il est conduit sous une pression de 150 à 250 MPa. 19 - Procédé selon l'une des revendications 1 à 18, caractérisé par le fait qu'il est conduit à une température de 100 à 300 C. 20- Procédé selon la revendication 19, caractérisé par le fait qu'il est conduit à une température de 180 à 250 C. 21 - Procédé selon l'une des revendications 1 à 20, pour la polymérisation de l'éthylène, caractérisé par le fait qu'il est mené à des température, pression et durée suffisantes pour que le polyéthylène obtenu ait une masse moléculaire moyenne en poids supérieure à 80 000 et une masse moléculaire moyenne en nombre supérieure à 20 000. 22 - Procédé selon l'une des revendications 1 à 21, caractérisé par le fait qu'il est conduit en présence d'un solvant. 23- Procédé selon la revendication 22, caractérisé par le fait que l'on choisit le solvant parmi le benzène, le toluène, le xylène, l'acétate d'éthyle, le méthanol, l'éthanol, le propanol, l'isopropanol, le butanol, l'isobutanol, l'alcool amylique, le diméthylsulfoxyde, le glycol, le diméthylformamide, le tétrahydrofuranne et leurs mélanges. 24 - Procédé selon l'une des revendications 22 et 23, caractérisé par le fait que le rapport en poids solvant/ingrédients de polymérisation est d'au plus 5. 25 - Procédé selon l'une des revendications 1 à 24, caractérisé par le fait qu'il est conduit en présence d'un agent de transfert. 26 - Procédé selon l'une des revendications 1 à 25, caractérisé par le fait qu'il consiste en une copolymérisation de l'éthylène avec au moins un comonomère choisi parmi les monomères vinyliques, allyliques, vinylidéniques, diéniques et oléfiniques. 27 - Procédé selon l'une des revendications 1 à 26, caractérisé par le fait qu'il est conduit dans un réacteur tubulaire ou autoclave ou une combinaison des deux. 28 - Copolymères à blocs pour lesquels au moins l'un des blocs comprend de l'éthylène comme constituant.